(57)【要約】      （修正有）【課題】ストロンチウム・セシウムの放射性物質で汚染された液体から放射性物質を吸着でき、しかも放射性物質の吸着層が透水性が高い固形体にでき、設置・交換・移動・廃棄処分が容易な放射性物質吸着剤を提供する。【解決手段】アルミナセメントを主成分に活性シリカとジルコニアとを混合した固化材に対し、重量比で１：２〜４の割合でゼオライトを混入してなる。【選択図】なし【特許請求の範囲】
【請求項１】
アルミナセメントを主成分として、これに活性シリカを混合して作製した粉粒状セメント系固化材に対し、粉粒状のゼオライトを重量比で１：２〜４の割合で混合した粉粒状放射性物質吸着材。
【請求項２】
請求項１記載のセメント系固化材として、粉粒状ジルコニアを混合したセメント系固化材を使用した請求項１記載の粉粒状放射性物質吸着材。
【請求項３】
粉粒状セメント系固化材として、アルミナセメント１００重量部に対し活性シリカを２〜５重量部混合したセメント系固化材を使用した、請求項１又は２記載の粉粒状放射性物質吸着材。
【請求項４】
粉粒状セメント系固化材として、アルミナセメント１００重量部に対し活性シリカを２〜５重量部及びジルコニアを１〜３重量部混合したセメント系固化材を使用した、請求項２記載の粉粒状放射性物質吸着材。
【請求項５】
請求項１〜４何れか記載の粉粒状放射性物質吸着材に所要の水を加えて混練して所定形状に固形化した放射性物質吸着体。
【請求項６】
放射性物質が混在する地下水を遮断する領域の地盤に連続した長い凹所又は連通した複数の地中孔を設け、請求項１〜４何れか記載の粉粒状放射性物質吸着材に所定量の水を加えて混練して前記地盤の凹所又は地中孔に流し込んで、地中壁として地中で固化させた放射性物質吸着地中壁。
【請求項７】
放射性物質が混在する汚染液の通路又は貯水室の液体と接触する部所の放射性物質を捕捉する吸着層として、請求項５記載の固形化された放射性物質吸着体を用いた放射性物質吸着構造。
【請求項８】
パイプ内に汚染液体を通すか又はそのパイプの外周に汚染液体を通水または貯水させるパイプのパイプ壁を前記放射性物質吸着体で作製して吸着層とした、請求項７記載の放射性物質吸着構造。
【請求項９】
請求項７記載の放射性物質吸着構造の形状が容器状であり、同容器内に汚染液体を貯えるか又は容器外周に汚染液体を貯えるものであり、同容器の外壁を前記放射性物質吸着体で作製して吸着層とした、請求項７記載の放射性物質吸着構造。
【請求項１０】
請求項７記載の吸着層の形状が板状である、請求項７記載の放射性物質吸着構造。
【請求項１１】
建物の室内壁の一部又は全部の壁面に、請求項１〜４何れか記載の粉粒状放射性物質吸着材に所要量の水を加えて混練して吹付けして、室内壁の壁面の一部又は全面に空気中の放射性物質の吸着力を保有させた放射能対策建物。
【請求項１２】
通水路の通水路壁の内面又は外面に、請求項１〜４何れか記載の粉粒状放射性物質吸着材に所要量の水を加えて混練して吹付けして、通水路の内面及び外面に放射性物質吸着層を形成させた放射能対策通水路。
【請求項１３】
汚染液の蓋付の貯水タンク内部に、有底筒体形状に固形化した請求項５記載の放射性物質吸着体をフィルター筒体として複数本垂直に配置し、同フィルター筒体内に気体及び液体を吸引するポンプに接続された吸引管を配置し、貯水タンク内部の汚染液がフィルター筒体内へ透過して移動する間に浄化し、フィルター筒体の内部には浄化された液が貯まるようにし、これをポンプを介して外部へ排出できるようにした放射性汚染液用貯水タンク。
【発明の詳細な説明】
【技術分野】
【０００１】
本発明は、放射性物質（セシウム，ストロンチウム等）に汚染された液体から放射性物質を吸着して、汚染液の浄化を行う技術及び汚染液から放射性物質を吸着・捕捉する技術に関し、特に吸着力の高い粒状のゼオライトを吸着・捕捉し易い形状に固形化して吸着・捕捉し易い使用形態及び設置・交換・運搬・廃棄し易い形態にできる技術に関する。
【背景技術】
【０００２】
原子炉事故で山野・畑・建物に放出された放射性物質が種々の物質に付着・堆積し、これを除染するのに水洗されている。水洗の水の他に雨水で洗い出され、河川・水路・排水路の水には放射性物質を含んでいる。又、地下水も炉に接触して放射性物質を含んだ状態となっている。更に、原子炉の冷却水も放射性物質で汚染され、その汚染水を貯水タンクで一時保管している。
【０００３】
これら放射性物質に汚染された水は、放射性物質を吸着・付着・除去する装置で捕捉され、浄化された汚染度が低い処理水は海等に放出されている。この装置で使用されている放射性物質の吸着材としては、粒状ゼオライトが広く使用されている。しかし、ゼオライトは粒状として通水路中の水で流下しないように拘束された領域又は通水容器・器具内に拘束されて液に露されるように配置される。
そして、放射性物質を充分に吸着されたら粒状ゼオライトを取り出して、新しい粒状ゼオライトを拘束領域に又拘束された状態の容器・器具に充填した形で使用される。この技術は特許文献１，２で公知技術である。
【０００４】
しかし、放射性物質を吸着したゼオライトの取り出しは、放射能が高い状態のゼオライトであり、しかも流動性ある粒状であるので、取り出し処理作業が危険となり、慎重な作業を要するものとなっている。又、ゼオライトを収める容器・器具も放射性物質に汚染されるので、容器・器具の廃棄処理又は除染作業が残る。更には、回収された放射性物質を多量に吸着したゼオライト自体の廃棄処理の後処理が必要となる。この廃棄処理にセメント・ガラス等で固化した後２次処分場で埋設処理される。
【０００５】
このように、粒状ゼオライトでの放射性物質の後処理が難しかったり、手間どる固化作業が残されていた。
【０００６】
又、粒状のゼオライトをフィルターとして使うため及び出入できるための構造として、容器・器具等の通水性拘束器具が必要で、設置が複雑であった。
【０００７】
更に、空気中に放射性物質を拡散させた汚染された空気雰囲気の建物の空気浄化の為に、建物の内壁・天井・床等への吸着層の形成も、粒状ゼオライトでは難しいものであった。
又、出願人はアルミナセメントと活性シリカを使用して、炭を封入して炭入り間知ブロックを作製して水質浄化、緑化ブロックを開発した。しかし、この引用文献３では放射性物質の吸着及びゼオライト使用・目的については何ら開示及び暗示の記載もなかった（引用文献３参照）。
【０００８】
尚、ポルトランドセメントのセメント成分中に粒状ゼオライトを混入させて水を加えて板状、又は柱状、壁状に固化することも考えられるが、通常のポルトランドセメントではゼオライトを内部で連結させるためにセメント成分を多量に必要とし、その結果コンクリートとなった場合の透水性が低く、ゼオライトがコンクリート内に埋入し、外側の水・液との接触がなくなって、放射性物質の吸着力が大巾に低下する。
【先行技術文献】
【特許文献】
【０００９】
【特許文献１】特許第５３１４２１３号公報
【特許文献２】特開２０１３−１２００９７号公報
【特許文献３】特許第３７４８８７０号公報
【発明の概要】
【発明が解決しようとする課題】
【００１０】
本発明が解決しようとする課題は、従来のこれらの問題点を解消し、多量のゼオライトを特殊なセメント系固化材で混合して水を加えて混練することで、少ない固化材で多量のゼオライトを連結でき、しかも所要の形状・寸法に固形化できるとともに固化体は透水性が高く、内部に封入されたゼオライトの放射性吸着力は充分に発揮できる。更に、しかも固形化することでパイプ状・板状・容器状にでき、吸着し易い形態・使用し易い形態に容易にでき、出入の装着と取り出しが容易にできるようにすることにある。又、地下水に対しては地中壁を形成して使用できるようにすることにある。
【００１１】
更に、放射性物質の吸着材として使用して高い放射性物質を付着した後この吸着材を容易に取り出せて、安全な場所での保管・移動及び地中深くへの埋設も容易且つ迅速にすることにある。
【課題を解決するための手段】
【００１２】
かかる課題を解決した本発明の構成は、
１）  アルミナセメントを主成分として、これに活性シリカを混合して作製した粉粒状セメント系固化材に対し、粉粒状のゼオライトを重量比で１：２〜４の割合で混合した粉粒状放射性物質吸着材
２）  前記１）記載のセメント系固化材として、粉粒状ジルコニアを混合したセメント系固化材を使用した前記１）記載の粉粒状放射性物質吸着材
３）  粉粒状セメント系固化材として、アルミナセメント１００重量部に対し活性シリカを２〜５重量部混合したセメント系固化材を使用した、前記１）又は２）記載の粉粒状放射性物質吸着材
４）  粉粒状セメント系固化材として、アルミナセメント１００重量部に対し活性シリカを２〜５重量部及びジルコニアを１〜３重量部混合したセメント系固化材を使用した、前記２）記載の粉粒状放射性物質吸着材
５）  前記１）〜４）何れか記載の粉粒状放射性物質吸着材に所要の水を加えて混練して所定形状に固形化した放射性物質吸着体
６）  放射性物質が混在する地下水を遮断する領域の地盤に連続した長い凹所又は連通した複数の地中孔を設け、前記１）〜４）何れか記載の粉粒状放射性物質吸着材に所定量の水を加えて混練して前記地盤の凹所又は地中孔に流し込んで、地中壁として地中で固化させた放射性物質吸着地中壁
７）  放射性物質が混在する汚染液の通路又は貯水室の液体と接触する部所の放射性物質を捕捉する吸着層として、前記５）記載の固形化された放射性物質吸着体を用いた放射性物質吸着構造
８）  パイプ内に汚染液体を通すか又はそのパイプの外周に汚染液体を通水または貯水させるパイプのパイプ壁を前記放射性物質吸着体で作製して吸着層とした、前記７）記載の放射性物質吸着構造
９）  前記７）記載の放射性物質吸着構造の形状が容器状であり、同容器内に汚染液体を貯えるか又は容器外周に汚染液体を貯えるものであり、同容器の外壁を前記放射性物質吸着体で作製して吸着層とした、前記７）記載の放射性物質吸着構造
１０）  前記７）記載の吸着層の形状が板状である、前記７）記載の放射性物質吸着構造
１１）  建物の室内壁の一部又は全部の壁面に、前記１）〜４）何れか記載の粉粒状放射性物質吸着材に所要量の水を加えて混練して吹付けして、室内壁の壁面の一部又は全面に空気中の放射性物質の吸着力を保有させた放射能対策建物
１２）  通水路の通水路壁の内面又は外面に、前記１）〜４）何れか記載の粉粒状放射性物質吸着材に所要量の水を加えて混練して吹付けして、通水路の内面及び外面に放射性物質吸着層を形成させた放射能対策通水路
１３）  汚染液の蓋付の貯水タンク内部に、有底筒体形状に固形化した前記５）記載の放射性物質吸着体をフィルター筒体として複数本垂直に配置し、同フィルター筒体内に気体及び液体を吸引するポンプに接続された吸引管を配置し、貯水タンク内部の汚染液がフィルター筒体内へ透過して移動する間に浄化し、フィルター筒体の内部には浄化された液が貯まるようにし、これをポンプを介して外部へ排出できるようにした放射性汚染液用貯水タンク
にある。
【発明の効果】
【００１３】
本発明のセメント系固化材は、アルミナセメントを主成分として活性シリカを混合することで、水で混練するとポゾラン反応速度が大きく、早い材令から充分な強度を発現し、強度が弱いゼオライトをよく連結し、多量のゼオライトを含有しても所要の強度を発現させることができる。しかも、固化体は高い透水性を得て内部のゼオライトを外側の液・水とよく接触可能として、ゼオライトの放射性物質吸着力を阻害することなく発現させる。
しかも、これにジルコニアを混合させて固化させるとジルコニアは、酸化物イオン伝導性があってゼオライトの機能を有効にし、更に相変態あるいは微小亀裂機構による高じん性を有する。
よって、本発明の固化体は高い透水性と放射性物質吸着力を有すとともに、所要の強度とじん性を得ることができる。
又、固化できることでパイプ状・板状・容器状等に使い易い形状にして使用し易い形状にでき、又その出入れ及び保管・移動・処分も迅速且つ容易となる。
【００１４】
特に、放射性物質の吸着力が高いとされた粒状ゼオライトを、アルミナセメント１００重量部に活性シリカを２〜５重量部、ジルコニアを１〜３重量部を混入した粉粒状のセメント系固化材に対し、粉粒状のゼオライトを重量比で１：２〜４の割合で混合させた粉粒状放射性物質吸着材にして、これに水を所要量加えて混練させることで板状・パイプ状・容器状の種々の形状・寸法の固形物に固化でき、よって汚染された液体に接触するように配置すること、及び交換することが容易で迅速にでき、又固形物であるのでそのまま運搬して保管又は地中埋設でき易くできる。
【００１５】
しかも、上記セメント系固化材による固化は、ポルトランドセメント固化材に比べ高い透水性を得て、固化されたゼオライトの放射性物質吸着力を充分に活かすことができた。
【００１６】
しかも、固化された形状が円筒状、パイプ状、板状、貯水容器状・壁状・層状にでき、使い易い固体形状にでき、又その水路・水槽への設置も容易である。
加えて、使用後の放射性物質を多く吸着された固化物の搬出・輸送・保管及び地中埋設も固形物であるので容易であり、袋詰めの必要性及びセメント・ガラスに固化して廃棄処理する必要もなく、ゼオライトの放射性物質吸着後の後処理が容易且つ迅速にできるものとした。
【図面の簡単な説明】
【００１７】
【図１】図１は実施例１の汚染液用貯水タンクでの浄化の為の有底筒体状の放射性物質吸着体をフィルター筒体としての使用例を示す縦断面図である。
【図２】図２は同実施例１の横断面図である。
【図３】図３は実施例１のフィルター筒体の透水性の実験を示す説明図である。
【図４】図４は本発明の種々の実施例を示す説明図である。
【図５】図５は建物の地中壁での実施例の説明図である。
【図６】図６は配合例１，２の各試料１，２のＳｒ吸着の試験のＩＣＰ−ＭＳ分析結果のＳｒの経時変化を示す説明図である。
【図７】図７は配合例１，２の各試料１，２のＣｓ吸着の試験のＩＣＰ−ＭＳ分析結果のＣｓの経時変化を示す説明図である。
【発明を実施するための形態】
【００１８】
ここで、本発明において用いる活性シリカとは、１００，０００〜３００，０００ｃｍ２／ｇ程度の比表面積、０．１〜０．２μｍ程度の平均粒径を有する球形の超微粒子から成る非晶質二酸化ケイ素を主材とし（一般に９０重量％以上）、微量の酸化物（酸化ナトリウム、酸化アルミニウム、酸化カリウム、酸化カルシウム、二酸化チタン、二酸化鉄、酸化ストロンチウム、酸化ジルコニウム、酸化ニオブ、酸化イットリウム等）を含有し、ポゾランとして機能し得るものである。このような活性シリカは、例えばエルケム・ジャパン工業株式会社よりマイクロシリカシリーズとして市販されている。
【００１９】
本発明の粉粒状セメント系固化材において、アルミナセメント１００重量部に対して活性シリカを２〜５重量部及びジルコニアを１〜３重量部の範囲を超えると透水性が悪く、又ゼオライト連結力が弱く、強度不足となる内部構造となり、又はゼオライトの外周を閉鎖構造となり、ゼオライトの本来の機能を低下させるものであった。
又、この粉粒状セメント系固化材を１００重量部に対し、ゼオライトを２００〜４００の重量比で混入するのが良好であった。２００重量部を切ればゼオライトの機能が弱くなり、又４００重量部を超えると固形材としての強度が弱くなり、破損し易いものである。
【実施例】
【００２０】
図１，２は汚染液用貯水タンクにおける放射性物質の吸着構造の実施例１である。
本発明を図１〜５に示す種々の実施例について説明する。
図１，２の実施例１の図面中、１はセシウムとストロンチウムの放射性物質を含んだ汚染液の汚染液用貯水タンク、１１はバルブ付きの汚染液注入管、１２はバルブ付きの汚染液排出管、１３はタンク蓋、２は有底円筒状に固形化された放射性物質吸着体であるフィルター筒体、２１は同フィルター筒体の内周面に付設した微細孔を多数穿孔したステンレス製多孔内筒、２２は吸引管、２３は同吸引管に接続されたポンプ、２４はフィルター筒体２の蓋である。
【００２１】
図３は本発明の透水性の実験説明図である。
図３中、３は透水性実験用の防水性の水容器、３１は表１のセメント系固化材を使用し、これにゼオライトと水を表３の配合例１の割合で混合して混練して作製された実施例のフィルター筒体、３２は灰成分を含んだ液体、３３はフィルター筒体内の透過水である。
【００２２】
図４は放射性物質を含んだ汚染された地下水を遮断するコンクリート壁体の内側の地盤に放射性物質吸着地中壁を形成させた例である。
図４中、４は海に面するコンクリート壁体、４１は表１，表３の配合例１で作製されたコンクリート壁体内面に付設された放射性物質吸着地中壁、４２は放射性物質を含んだ汚染水、４３は地盤の岩盤である。
【００２３】
図５は本発明の応用例の放射性物質吸着構造の種々の実施例を示す説明図である。
図５（ａ）中、５は放射能対策建物、５１は実施例の建物５の内壁全部に放射性物質吸着材を水で混練して吹付けして形成された放射性物質吸着層である。
図５（ｂ）中、６は原子炉建物、６１は原子炉建物の外周に設けたコンクリート地中壁、６２は本実施例の放射性物質吸着地中壁で、コンクリート地中壁６１の内壁として形成されている。
【００２４】
図５（ｃ）中、７は放射性物質汚染液の送液管、７１は同送液管内に配置した実施例の放射性物質吸着体であるフィルターパイプである。
図５（ｄ）中、８は放射性物質汚染液の送液管、８１は同送液管の通路を区画する実施例の放射性物質吸着体、８２は同放射性物質吸着体の一面に付着した微細孔を多数穿孔したステンレス製多孔板、８３は汚染液通路、８４は放射性物質吸着体を透過した浄化された水の浄化水通路である。
【００２５】
図５（ｅ）中、９は汚染液貯水タンク、９０は同タンクを上下に区画する実施例の放射性物質吸着体、９１は同吸着体の下面に付設したステンレス製多孔板、９２は汚染液の導水管、９３は汚染水排水管、９４は浄化水排水管である。
【００２６】
（実施例１）
以下、本発明の汚染液用貯水タンク中に有底円筒体状に固化したフィルター筒体を複数本配置した実施例１でもって説明する。
【００２７】
この実施例１は、放射性物質に汚染された液体を一時貯える汚染液用貯水タンク１中に有底の円筒状に固形化された本発明の請求項２の記載の放射性物質吸着体（以下フィルター筒体２という）を垂直に設け、同フィルター筒体２内の浄化された液をポンプ２３で排出させる貯水タンク１の構造例である。フィルター筒体２の内面には微細孔を多数有するステンレス製多孔内筒２１を付設している。この多孔内筒２１は放射性物質吸着体のフィルター筒体２の崩れを防ぐこともしている保護筒でもある。
【００２８】
実施例１の円筒状の放射性物質吸着体のフィルター筒体２に使用した粉粒状セメント系固化材の成分配合比率は、下記表１の通りである。
【００２９】
【表１】
2016080486.tif 000002
【００３０】
上記の粉粒状セメント系固化材だけで所要量の水を加えて固形化した固形板の特性は、下記表２であった。高い圧縮強度を有している。
【００３１】
【表２】
2016080486.tif 000003
【００３２】
実施例は、上記表１の配合比率の粉粒状セメント系固化材に対して、下記表３の通りゼオライトを重量比１：３で混入して粉粒状放射性物質吸着材を作製した。尚、ゼオライトは比重１．０で粒径は０．２５〜１．００ｍｍのものを使用した。
【００３３】
【表３】
2016080486.tif 000004
【００３４】
上記成分比率表１，表３で作製した有底の円筒状の放射性物質吸着体のフィルター筒体２の透水性の実験の為に、上記表３の有底円筒状の供試体を作成して、透水性の実験を行った。
表３の配合例１の供試体として、小型の外形１００ｍｍ，内径７５ｍｍ，高さ１２０ｍｍ，底厚み２０ｍｍの寸法の有底円筒状のフィルター筒体３１を作製して、透水性の実験を行った。
【００３５】
（透水性実験例）
上記フィルター筒体３１を水を貯えた水容器３に灰成分（セメント成分）を含んだ濁った水中に垂直に置いた（図３（ａ）状態）。そのときの水容器３の水位は１００ｍｍあった。そして、水容器３の水は徐々にフィルター筒体３１内へ透水してフィルター筒体３１内の水位は上昇していった。そして、８日後に実施例のフィルター筒体３１内の水位は水容器３の水位と同じとなり、８０ｍｍとなった。これは、ポルトランドセメントのコンクリート製の有底円筒体に比べ、本発明の配合例１のフィルター筒体３１はかなり大きい透水性を示すものである。このように、実施例のフィルター筒体３１の透水性はかなり高いことが判明した。又、フィルター筒体３１内の水には灰成分が少なく透明であった。
【００３６】
（放射性物質吸着力の試験）
次に、本発明の表３の配合例１の放射性物質吸着力の試験を行った。そのため、表３中のゼオライト含有の配合例１の大小２つのフィルター試料（試料１と称す）と、表３のゼオライト含有させない配合例２の大小のフィルター試料（単に試料２と称す）とを作製し、これら試料１，２でのＣｓ（セシウム）及びＳｒ（ストロンチウム）のＩＣＰ−ＭＳ試験分析を行った。その結果を下記表４，５に示す。又、それを図６，７にグラフとして示している。本試験に使用した標準液として、Ｓｒの標準液は１０．００３ｐｐｍ濃度のものを、及びＣｓの標準液として９．９９２ｐｐｍ濃度の液を使用した。
【００３７】
【表４】
2016080486.tif 000005
【００３８】
【表５】
2016080486.tif 000006
【００３９】
上記の表４，図６から分るように、Ｓｒの吸着能に関しては、表面積の高い（大）の試料２（大）及び試料１（大）の方が試料２，１の（小）よりも高い吸着を示した。（大）の試料２と試料１とでは吸着能は、試料１（実施例）の方がやや吸着能が高い。（小）の方でも、試料２よりも試料１（実施例）の方が高い吸着能を示した。
Ｓｒの吸着は比較的短時間で発揮され、試料２，１の（大）に関しては２日目以降でほぼ検出下限以下となった。
【００４０】
又、上記の表５，図７から分るように、Ｃｓの吸着能に関しては、試料２ではＣｓの吸着をほとんど示さなかったのに対して、実施例の試料１ではＣｓの吸着が認められた。試料２の（大）と（小）では（大）方が若干高い吸着を持っていると考えられた。
試料１はＣｓについてもＳｒと同様に比較的短時間で吸着能を示し、（大）においては５日目で概ね飽和状態に達したと思われた。
【００４１】
以上の様に、表１，３の配合例で作製されたフィルター筒体２，試料１及び以下の実施例１のフィルター筒体３１及びその他の図５の他の例の放射性吸着体のＳｒ，Ｃｓの吸着力は上記ＩＣＰ−ＭＳ試験分析結果から大きいと判断された。
【００４２】
次に、図１，２で示す汚染液用貯水タンク１の実施例１は、前記表１，３の配合例１の放射性物質吸着材を用いてフィルター筒体２を作製し、内面に多孔内筒２１を付着させた構造の細長い寸法の上蓋付のフィルター筒体２を放射性物質の汚染液の貯水タンク１内に複数本垂直に配置し、各フィルター筒体２内にポンプ２３と接続された吸引管２２を配置している。吸引管２２は外周から空気又は水を吸引できるものとなっている。
【００４３】
この貯水タンク１内に放射性物質を含有した汚れた水を所定水位まで導入する。そして、ポンプ２３を作動し、フィルター筒体２内を負圧にすれば、貯水タンク１内の汚染液はその水頭差と空気負圧によってフィルター筒体２を透過していく。その透過の途中でフィルター筒体２内のゼオライトと接触して放射性物質は吸着されてフィルター筒体２内に捕捉されて残留する。そして、ゼオライトで放射性物質が吸着されて透過した水がフィルター筒体２内に貯えられ、フィルター筒体２内の水位が上昇すれば、その水は吸引管２２内に吸引されて、外部へ送水される。この送水される水は放射性物質をあまり含まないので、浄水として２次浄化装置へ又は浄化度が高ければ海等へ放出できるようになる。又、ポンプ２３で浄水が送水される分、貯水タンク１の汚染液の水位は低下するので、この貯水タンク１に汚染液を更に送り込むことができる。よって、必要な貯水タンク１の数を減らすことができる。
【００４４】
尚、実施例１の放射性物質を飽和まで吸着させたフィルター筒体２は、汚染液用貯水タンク１からクレーン等で吊り上げて特殊密閉容器内に封入して、搬送・保管又は地中埋設すればよいので、放射性物質吸着後の後処理は安全で迅速に行えるものである。
【００４５】
図４，５に示す実施例は、本発明の放射性物質吸着材を固化した他の利用例・吸着構造例である。本例の放射性物質吸着材として請求項１〜４記載のものが使用できるが、請求項４記載の実施例１のものと同じものが最適として使用されている。
図４は、汚染水を貯えた建物内のコンクリート壁体４の内側に連続した地中孔を多数掘削し、これに表１，３の本発明の放射性物質吸着材に水を加えて混練し、上記地中孔に流し込んでコンクリート壁４の内側の地盤内で固化させて、放射性物質吸着地中壁４１を形成させた例である。この例で汚染水はコンクリート壁体４内側に隔離されて貯えられるが、コンクリート壁体４の亀裂・間隙から外部へ流出・漏出する場合に、その内側にある放射性物質吸着地中壁４１が汚染水の中の放射性物質を吸着することでコンクリート壁体４から流出・漏出する液体は浄化されて海に流出するので海の汚染を少なくできる。
図５は（ａ）は、放射能対策建物５内の天井・床・内壁に本発明の放射性物質吸着材に水を混練して壁面・天井・床に吹付けて放射性物質吸着層５１を形成した例で室内の空気浄化のためのものである。建物内の汚染された空気中の放射性物質を吸着して空気を浄化させる例である。図５（ｂ）は、原子炉建物６の地盤を取り囲むコンクリート地中壁６１の内側に凹所を掘削して、この凹所に本発明の粉粒状放射性物質吸着材を所要の水を加えて混練して流し込んで、放射性物質吸着地中壁６２を形成するものである。建物下の汚染水を浄化した水だけ外部に放出できるようにした例である。図５（ｃ）は、汚染水の送液管７中に本発明の実施例のフィルターパイプ７１を配置し、液路中の汚染させている放射性物質を除去して浄化した水のみを液路から抜き取って、液路中の水を浄化したものを分離して処理できるようにするものである。図５（ｄ）は、送液管８を本発明の板状の放射性物質吸着体８１で区画し、汚染液から浄化して水を別路で排出し、浄化した水は海等に放出できるようにする例である。図５（ｅ）は汚染液貯水タンク９の内部に上下に区画する本発明の板状の放射性物質吸着体９０を設けた例で、タンク内の汚染液をその水頭圧で放射性物質吸着体９０を透過させ、浄水化して浄化水を排水管９４から排出できるようにした例である。
【産業上の利用可能性】
【００４６】
本発明は、放射性物質の吸着フィルターの他の元素の吸着フィルターの材料・製品にも使用できる。
【符号の説明】
【００４７】
１    貯水タンク
１１    汚染液注入管
１２    汚染液排出管
１３    タンク蓋
２    フィルター筒体
２１    ステンレス製多孔内筒
２２    吸引管
２３    ポンプ
２４    蓋
３    水容器
３１    フィルター筒体
３２    液体
３３    透過水
４    コンクリート壁体
４１    放射性物質吸着地中壁
４２    汚染水
４３    岩盤
５    放射能対策建物
５１    放射性物質吸着層
６    原子炉建物
６１    コンクリート地中壁
６２    放射性物質吸着地中壁
７    送液管
７１    フィルターパイプ
８    送液管
８１    放射性物質吸着体
８２    多孔板
８３    汚染液通路
８４    浄化水通路
９    汚染液貯水タンク
９０    放射性物質吸着体
９１    多孔板
９２    導水管
９３    汚染水排出管
９４    浄化水排水管
【図１】
2016080486.tif 000007
【図２】
2016080486.tif 000008
【図３】
2016080486.tif 000009
【図４】
2016080486.tif 000010
【図５】
2016080486.tif 000011
【図６】
2016080486.tif 000012
【図７】
2016080486.tif 000013